ПОВЕРХНОСТНО-ОБРАБОТАННЫЕ НАПОЛНИТЕЛИ ДЛЯ ДЫШАЩИХ ПЛЕНОК

1. Дышащая пленка, содержащая, по меньшей мере, один термопластичный полимер и продукт материала поверхностно-обработанного наполнителя, где продукт материала поверхностно-обработанного наполнителя содержит
A) по меньшей мере, один материал наполнителя, содержащего измельченный карбонат кальция, имеющий
d
50
средневзвешенный медианный размер частиц в пределах от 0,1 мкм до 7 мкм,
d
98
максимальный размер частиц ≤15 мкм,
2
удельную площадь поверхности (согласно БЭТ) от 0,5 до 150 м/г, как измерено с использованием азота и метода БЭТ в соответствии с ISO 9277, и
остаточное общее содержание влажности ≤1% масс, по отношению к общей сухой массе, по меньшей мере, одного материала наполнителя, содержащего измельченный карбонат кальция, и
B) слой обработки на поверхности, по меньшей мере, одного материала наполнителя, содержащего измельченный карбонат кальция, содержащий, по меньшей мере, один монозамещенный янтарный ангидрид и/или, по меньшей мере, одну монозамещенную янтарную кислоту и/или солевой продукт (продукты) их реакции,
где продукт материала поверхностно-обработанного наполнителя содержит слой обработки в количестве от 0,1 до 3% масс, по отношению к общей сухой массе, по меньшей мере, одного материала наполнителя, содержащего измельченный карбонат кальция.
2. Дышащая пленка по п.1, где, по меньшей мере, один материал наполнителя, содержащего измельченный карбонат кальция, представляет собой материал наполнителя, содержащий карбонат кальция, измельченный во влажном состоянии.
3. Дышащая пленка по п.1 или 2, где, по меньшей мере, один термопластичный полимер представляет собой полиолефин, предпочтительно, выбранный из группы, состоящей из полипропилена, полиэтилена, полибутилена, и их смесей, а более предпочтительно, выбранный из группы, состоящей из полиэтилена высокой плотности (HDPE), линейного полиэтилена низкой плотности (LLDPE), полиэтилена низкой плотности (LDPE), полиэтилена ультранизкой плотности (ULDPE), полиэтилена очень низкой плотности (VLDPE) и их смесей.
4. Дышащая пленка по любому из предыдущих пунктов, где дышащая пленка содержит продукт материала поверхностно-обработанного наполнителя в количестве от 1 до 85% масс, по отношению к общей массе дышащей пленки, предпочтительно, от 2 до 80% масс, более предпочтительно, от 5 до 75% масс, еще более предпочтительно, от 10 до 65% масс, а наиболее предпочтительно, от 15% масс до 60% масс.
5. Дышащая пленка по любому из предыдущих пунктов, где, по меньшей мере, один материал наполнителя, содержащего измельченный карбонат кальция, представляет собой природный измельченный карбонат кальция, преципитированный (осажденнный) карбонат кальция, модифицированный карбонат кальция, поверхностно-обработанный карбонат кальция или их смесь, а предпочтительно, природный измельченный карбонат кальция.
d
50
6. Дышащая пленка по любому из предыдущих пунктов, где, по меньшей мере, один материал наполнителя, содержащего измельченный карбонат кальция, имеет средневзвешенный медианный размер частиц от 0,25 мкм до 5 мкм, а предпочтительно, от 0,7 мкм до 4 мкм.
d
98
7. Дышащая пленка по любому из предыдущих пунктов, где, по меньшей мере, один материал наполнителя, содержащего измельченный карбонат кальция, имеет максимальный размер частиц ≤12,5 мкм, предпочтительно, ≤10 мкм, а наиболее предпочтительно, ≤7,5 мкм.
2
2
2
8. Дышащая пленка по любому из предыдущих пунктов, где, по меньшей мере, один материал наполнителя, содержащего измельченный карбонат кальция, имеет удельную площадь поверхности (согласно БЭТ) от 0,5 до 50 м/г, более предпочтительно, от 0,5 до 35 м/г, а наиболее предпочтительно, от 0,5 до 15 м/г, как измерено с использованием азота и метода БЭТ в соответствии с ISO 9277.
9. Дышащая пленка по любому из предыдущих пунктов, где, по меньшей мере, один материал наполнителя, содержащего измельченный карбонат кальция, имеет остаточное общее содержание влажности от 0,01 до 0,2% масс, предпочтительно, от 0,02 до 0,15% масс, а наиболее предпочтительно, от 0,04 до 0,15% масс, по отношению к общей сухой массе, по меньшей мере, одного материала наполнителя, содержащего измельченный карбонат кальция.
10. Дышащая пленка по любому из предыдущих пунктов, где, по меньшей мере, один монозамещенный янтарный ангидрид состоит из янтарного ангидрида монозамещенного группой, выбранной из линейной, разветвленной, алифатической и циклической группы, имеющей общее количество атомов углерода от C2 до C30, предпочтительно, от C3 до C25, а наиболее предпочтительно, от C4 до C20 в заместителе.
11. Дышащая пленка по любому из предыдущих пунктов, где продукт материала поверхностно-обработанного наполнителя имеет удерживание влажности от 0,1 до 1 мг/г, предпочтительно, от 0,2 до 0,9 мг/г, а наиболее предпочтительно, от 0,2 до 0,8 мг/г, при температуре 23°C (±2°C).
12. Дышащая пленка по любому из предыдущих пунктов, где продукт материала поверхностно-обработанного наполнителя имеет температуру появления летучести ≥250°C, предпочтительно, ≥260°C, а наиболее предпочтительно, ≥270°C.
13. Дышащая пленка по любому из предыдущих пунктов, где слой обработки на поверхности, по меньшей мере, одного материала наполнителя, содержащего измельченный карбонат кальция, содержит, по меньшей мере, один монозамещенный янтарный ангидрид и/или, по меньшей мере, одну монозамещенную янтарную кислоту и/или солевой продукт (продукты) их реакции и, по меньшей мере, один полидиалкилсилоксан из группы, включающей полидиметилсилоксан, полидиэтилсилоксан, полиметилфенилсилоксана и/или их смеси, или где, по меньшей мере, один материал наполнителя, содержащего измельченный карбонат кальция, содержит слой обработки, содержащий, по меньшей мере, один монозамещенный янтарный ангидрид и/или, по меньшей мере, одну монозамещенную янтарную кислоту и/или солевой продукт (продукты) их реакции и слой после обработки, содержащий, по меньшей мере, один полидиалкилсилоксан из группы, включающей полидиметилсилоксан, полидиэтилсилоксан, полиметилфенилсилоксан и/или их смеси.
14. Способ получения дышащей пленки, включающей стадии:
a) получения композиции, содержащей, по меньшей мере, один термопластичный полимер и продукт материала поверхностно-обработанного наполнителя, и
b) формирования пленки из композиции со стадии a), и
c) растяжения пленки, полученной на стадии b), по меньшей мере, в одном направлении,
где продукт материала поверхностно-обработанного наполнителя содержит
A) по меньшей мере, один материал наполнителя, содержащего измельченный карбонат кальция, имеющий
d
50
средневзвешенный медианный размер частиц в пределах от 0,1 мкм до 7 мкм,
d
98
максимальный размер частиц ≤15 мкм,
2
удельную площадь поверхности (согласно БЭТ) от 0,5 до 150 м/г, как измерено с использованием азота и метода БЭТ в соответствии с ISO 9277, и
остаточное общее содержание влажности ≤1% масс, по отношению к общей сухой массе, по меньшей мере, одного материала наполнителя, содержащего измельченный карбонат кальция, и
B) слой обработки на поверхности, по меньшей мере, одного материала наполнителя, содержащего карбонат кальция, измельченный во влажном состоянии, содержащий, по меньшей мере, один монозамещенный янтарный ангидрид и/или, по меньшей мере, одну монозамещенную янтарную кислоту и/или солевой продукт (продукты) их реакции,
где продукт материала поверхностно-обработанного наполнителя содержит слой обработки в количестве от 0,1 до 3% масс, по отношению к общей сухой массе, по меньшей мере, одного материала наполнителя, содержащего измельченный карбонат кальция.
15. Способ по п.14, в котором композиция, предлагаемая на стадии a), представляет собой мастербатч или компаунд, полученный посредством смешивания и/или замешивания, по меньшей мере, одного термопластичного полимера и продукта материала поверхностно-обработанного наполнителя, с образованием смеси, и непрерывного гранулирования полученной смеси под водой.
16. Применение продукта материала поверхностно-обработанного наполнителя в качестве наполнителя в дышащей пленке, где продукт материала поверхностно-обработанного наполнителя содержит
A) по меньшей мере, один измельченный материал наполнителя, содержащего карбонат кальция, имеющий
d
50
средневзвешенный медианный размер частиц в пределах от 0,1 мкм до 7 мкм,
d
98
максимальный размер частиц ≤15 мкм,
2
удельную площадь поверхности (согласно БЭТ) от 0,5 до 150 м/г, как измерено с использованием азота и метода БЭТ в соответствии с ISO 9277, и
остаточное общее содержание влажности ≤1% масс, по отношению к общей сухой массе, по меньшей мере, одного материала наполнителя, содержащего измельченный карбонат кальция, и
B) слой обработки на поверхности, по меньшей мере, одного материала наполнителя, содержащего измельченный карбонат кальция, содержащий, по меньшей мере, один монозамещенный янтарный ангидрид и/или, по меньшей мере, одну монозамещенную янтарную кислоту и/или солевой продукт (продукты) их реакции,
где продукт материала поверхностно-обработанного наполнителя содержит слой обработки в количестве от 0,1 до 3% масс, по отношению к общей сухой массе, по меньшей мере, одного материала наполнителя, содержащего измельченный карбонат кальция.
17. Изделие, содержащее дышащую пленку, по любому из пп.1-13, где изделие выбирается из группы, состоящей из продуктов личной гигиены, медицинских продуктов, медико-санитарных продуктов, фильтровальных продуктов, геотекстильных продуктов, сельскохозяйственных продуктов, садоводческих продуктов, одежды, чулочно-носочных продуктов, багажных продуктов, продуктов для домашнего хозяйства, продуктов промышленного назначения, упаковочных продуктов, строительных продуктов и конструкционных продуктов.
18. Применение дышащей пленки по любому из пп.1-13 в применениях для личной гигиены, медицинских применениях, медико-санитарных применениях, фильтрационных материалах, геотекстильных продуктах, сельскохозяйственных применениях, садоводческих применениях, одежде, чулочно-носочных продуктах, багажных продуктах, в применениях для домашнего обихода, промышленных применениях, упаковочных применениях, строительных или конструкционных применениях.